СТАЛЬ
STEEL

Изобретение относится к области металлургии, в частности к составам сталей, которые могут быть использованы для изготовления изделий методом холодной объемной штамповки.
Известна сталь, содержащая, мас.%: углерод 0,08-0,65; кремний 0,1-2,0; марганец 0,2-3,0; церий ≤0,5; иттрий ≤0,5; кальций ≤0,5; алюминий 0,005-0,2; титан ≤2,0; бор ≤0,2; никель 0,2-7,0; железо и неизбежные примеси - остальное [1].
Задачей изобретения является повышение пластичности стали.
Технический результат достигается тем, что в стали, содержащей углерод, кремний, марганец, церий, иттрий, кальций, алюминий, титан, бор, никель, железо, компоненты находятся при следующем соотношении, мас.%: углерод 0,07-0,09; кремний 0,01-0,03; марганец 0,03-0,05; церий 1,0-1,3; иттрий 1,0-1,3; кальций 0,0008-0,001; алюминий 0,3-0,4; титан 0,003-0,005; бор 0,001-0,002; никель 0,08-0,12; железо - остальное.
В таблице приведены составы стали.
Компоненты
Состав, мас.%:
1
2
3
Углерод
0,07
0,08
0,09
Кремний
0,03
0,02
0,01
Марганец
0,03
0,04
0,05
Церий
1,0
1,15
1,3
Иттрий
1,3
1,15
1,0
Кальций
0,0008
0,0009
0,001
Алюминий
0,3
0,35
0,4
Титан
0,003
0,004
0,005
Бор
0,001
0,0015
0,002
Никель
0,08
0,1
0,12
Железо
остальное
остальное
остальное
Относительное удлинение, %
~20
~20
~20
Повышение пластичности стали достигается за счет комплексного влияния компонентов, входящих в ее состав. Церий, иттрий, никель, алюминий препятствуют образованию трещин в сплаве. Кальций раскисляет сплав. Титан и бор, стабилизирующий карбиды, способствует образованию мелкозернистой структуры стали.
Сталь может быть выплавлена в электропечах. Термическая обработка стали включает закалку при температуре 850°C в масло и отпуск при температуре 530°C.
Источник информации
1. JP 07-060314, C22C 38/00, 1995.